(57)【要約】【課題】従来から使用されているポリエチレン製のプルオープンキャップと同等もしくはそれ以上の開封性を有し、かつ自然環境下、コンポスト化条件等で優れた生分解性を有するキャップを提供すること、また従来の生分解性樹脂製キャップで問題であった開封時の内容液の飛び散りを改善すること。【解決手段】生分解性脂肪族ポリエステル樹脂に可塑剤としてトリエチレングリコールモノメチルエーテル脂肪酸エステルを特定の割合で配合した組成物を原料としてキャップを成形する。【選択図】図１
2007070488.tif 000002
【特許請求の範囲】
【請求項１】
生分解性脂肪族ポリエステル樹脂からなるキャップであって、該キャップは破断可能薄肉部により切取領域が区画されている頂壁と、該切取領域に設けられた指かけ部を有しており、該生分解性脂肪族ポリエステル樹脂には、下記一般式（１）で表される化合物が配合されていることを特徴とするキャップ。
【化１】
2007070488.tif 000004
（Ｒ０は炭素数４〜１２のアルキル基、Ｒ１、Ｒ２、Ｒ３、Ｒ４は水素原子またはメチル基、Ｒ５は炭素数１〜８のアルキル基、ｌ、ｌ’は０〜６の整数、ｍ、ｍ’は０〜６の整数、（ただし、１≦ｌ＋ｍ≦６、１≦ｌ’＋ｍ’≦６）、ｎ、ｎ’は０〜５の整数（ただし、１≦ｎ＋ｎ’≦５）を表す。）
【請求項２】
（ａ）炭素数５〜１３の脂肪酸、および（ｂ）下記一般式（２）で表される化合物を反応させることにより得られる化合物が配合されている請求項１に記載のキャップ。
【化２】
2007070488.tif 000005
（式中、Ｒ１、Ｒ２、Ｒ３、Ｒ４は水素原子またはメチル基、Ｒ５は炭素数１〜８のアルキル基、ｌ、ｌ’は０〜６の整数、ｍ、ｍ’は０〜６の整数（ただし１≦ｌ＋ｍ≦６、１≦ｌ’＋ｍ’≦６）、ｎ、ｎ’は０〜５の整数（ただし１≦ｎ＋ｎ’≦５）を表す。）
【請求項３】
前記化合物の（ａ）成分が、エナント酸、オクチル酸またはイソノナン酸である請求項１乃至２の何れかに記載のキャップ。
【請求項４】
前記化合物の（ｂ）成分が、トリエチレングリコールモノメチルエーテルである請求項１乃至３の何れかに記載のキャップ。
【請求項５】
前記生分解性脂肪族ポリエステル樹脂へのトリエチレングリコールモノメチルエーテル脂肪酸エステルの配合量が生分解性脂肪族ポリエステル１００重量部当り、２〜４０重量部であることを特徴とする、請求項４に記載のキャップ。
【請求項６】
前記生分解性脂肪族ポリエステル樹脂へのトリエチレングリコールモノメチルエーテル脂肪酸エステルの配合量が生分解性脂肪族ポリエステル１００重量部当り、１０〜２５重量部であることを特徴とする、請求項４に記載のキャップ。
【請求項７】
前記生分解性脂肪族ポリエステル樹脂がポリアルキレンアルカノエート、またはその共重合体、またはそれらの混合物であることを特徴とする請求項1乃至６の何れかに記載のキャップ。
【請求項８】
前記生分解性脂肪族ポリエステル樹脂がポリブチレンサクシネート、またはその共重合体、またはそれらの混合物であることを特徴とする請求項７に記載のキャップ。
【請求項９】
前記ポリブチレンサクシネートの共重合体が、ポリブチレンサクシネートアジペートであることを特徴とする請求項８に記載のキャップ。
【請求項１０】
前記生分解性脂肪族ポリエステル樹脂、またはその共重合体が、鎖延長剤を用いて高分子量化されていることを特徴とする請求項1乃至９の何れかに記載のキャップ。
【請求項１１】
前記ポリアルキレンアルカノエートの共重合体が、ポリブチレンアジペートテレフタレートであることを特徴とする請求項７に記載のキャップ。
【請求項１２】
前記生分解性脂肪族ポリエステル樹脂の混合物が、ポリブチレンサクシネート、ポリブチレンサクシネートアジペート、及びポリブチレンアジペートテレフタレートの中から選ばれた少なくとも２種からなることを特徴とする、請求項1乃至１１の何れかに記載のキャップ。
【請求項１３】
前記生分解性脂肪族ポリエステル樹脂は、生分解性脂肪族ポリエステル１００重量部当り、０．０１〜５重量部の脂肪酸、または脂肪酸アミド、または脂肪酸と脂肪酸アミドの混合物が配合されていることを特徴とする、請求項1乃至１２の何れかに記載のキャップ。
【請求項１４】
前記生分解性脂肪族ポリエステル樹脂は、生分解性脂肪族ポリエステル１００重量部当り、１〜１０重量部のアンチブロッキング剤が配合されていることを特徴とする請求項１乃至１３の何れかに記載のキャップ。
【請求項１５】
前記生分解性脂肪族ポリエステル樹脂は、生分解性脂肪族ポリエステル１００重量部当り０．１〜１０重量部の加水分解抑制剤が配合されていることを特徴とする請求項１乃至１４の何れかに記載のキャップ。
【請求項１６】
前記指かけ部は、前記切取領域から上方に伸びる支柱と、該支柱に接続されたプルリングとからなることを特徴とする請求項１記載のキャップ。
【発明の詳細な説明】
【技術分野】
【０００１】
本発明は、生分解性を有する合成樹脂製のキャップに関するものであり、さらに述べると、生分解性を有するプルオープンキャップに関するものである。
【背景技術】
【０００２】
従来、キャップはポリプロピレンや、ポリエチレン等の合成樹脂を用いて、射出成形や圧縮成形等の公知の成形手段で製造されるが、近年自然環境下で分解する生分解性樹脂を用いてキャップを形成することが提案されている。（例えば、特許文献１、参照）キャップに要求される性能としては、密封性、タンパーエビデント性、開封性等が挙げられるが、これらの性能に優れたキャップとして、破断可能薄肉部を有するプルオープンキャップが広く使用されている。
【０００３】
【特許文献１】特開２００３−３０１０９６号公報
【０００４】
ここでいうプルオープンキャップとは、キャップ本体の頂壁に破断可能な薄肉部で区画された切取領域が設けられ、かかる頂壁の切取領域に指かけ部を有するキャップを指し、その一例として、頂壁の切取領域から上方に伸びる支柱と、該支柱に接続されたプルリングを有するキャップが挙げられ、主としてポリエチレン樹脂を用いて成形されている。この種のキャップは、破断可能薄肉部の肉厚を０．２５ｍｍ近に設定することが周知慣用の技術となっているが、生分解性脂肪族ポリエステル樹脂を用いて破断可能薄肉部の肉厚を０．２５ｍｍ近に設定した場合には開封が困難になるという問題がある。また、開封時にプルリングを強く引っ張ると破断可能薄肉部が勢いよく裂き切れ、切取領域に付着した内容液が飛び散り、使用者の衣服等に付着するという問題がある。
【発明の開示】
【発明が解決しようとする課題】
【０００５】
本発明は、従来から使用されているポリエチレン製のプルオープンキャップと同等もしくはそれ以上の開封性を有し、かつ自然環境下、コンポスト化条件等で優れた生分解性を有するキャップを提供すること、また従来の生分解性樹脂製キャップで問題であった開封時の内容液の飛び散りを改善することを課題とする。
【課題を解決するための手段】
【０００６】
本発明者らは、上記課題を解決するため鋭意検討した結果、前記生分解性脂肪族ポリエステル樹脂に可塑剤としてトリエチレングリコールモノメチルエーテル脂肪酸エステルを特定の割合で配合した組成物を原料としてキャップを成形することにより、開封性に優れたプルオープンキャップが得られることを見出し、本発明に至った。
【０００７】
本発明によれば、生分解性脂肪族ポリエステル樹脂からなるキャップであって、該キャップは、破断可能薄肉部により切取領域が区画されている頂壁と、該切取領域に設けられた指かけ部を有しており、該生分解性脂肪族ポリエステル樹脂には、トリエチレングリコールモノメチルエーテル脂肪酸エステルが特定の割合で配合されていることを特徴とする。該生分解性脂肪族ポリエステル樹脂に対する該トリエチレングリコールモノメチルエーテル脂肪酸エステルの配合量が生分解性脂肪族ポリエステル１００重量部当り、２〜４０重量部であることを特徴とする。本発明においては、その配合量が生分解性脂肪族ポリエステル１００重量部当り、１０〜２５重量部の範囲にあることが開封性の観点から好ましい。
本発明のキャップに用いられる生分解性脂肪族ポリエステル樹脂は、ポリアルキレンアルカノエート、またはその共重合体、またはそれらの混合物であることを特徴とする。本発明のキャップに用いられる生分解性脂肪族ポリエステル樹脂は、ポリブチレンサクシネートまたはその共重合体、またはそれらの混合物であることを特徴とする。本発明のキャップに用いられるポリブチレンサクシネートの共重合体は、ポリブチレンサクシネートアジペートであることを特徴とする。本発明のキャップに用いられる生分解性脂肪族ポリエステル樹脂は、鎖延長剤を用いて高分子量化されていることを特徴とする。本発明のキャップに用いられる生分解性脂肪族ポリエステル樹脂の共重合体は、ポリブチレンアジペートテレフタレートであることを特徴とする。本発明のキャップに用いられる生分解性脂肪族ポリエステル樹脂の混合物は、ポリブチレンサクシネート、ポリブチレンサクシネートアジペート、及びポリブチレンアジペートテレフタレートの中から選ばれた少なくとも２種からなることを特徴とする。本発明のキャップに用いられる生分解性脂肪族ポリエステル樹脂は、生分解性脂肪族ポリエステル１００重量部当り、０．０１〜５重量部の脂肪酸、または脂肪酸アミド、または脂肪酸と脂肪酸アミドとの混合物を配合することを特徴とする。本発明のキャップに用いられる生分解性脂肪族ポリエステル樹脂は、生分解性脂肪族ポリエステル１００重量部当り、１〜１０重量部のアンチブロッキング剤を配合することを特徴とする。本発明のキャップに用いられる生分解性脂肪族ポリエステル樹脂は、生分解性脂肪族ポリエステル１００重量部当り０．１〜１０重量部の加水分解抑制剤を配合することを特徴とする。本発明のキャップの指かけ部は、切取領域から上方に伸びる支柱と、該支柱に接続されたプルリングとからなることを特徴とする。
【発明の効果】
【０００８】
本発明によれば、生分解性脂肪族ポリエステル樹脂にトリエチレングリコールモノメチルエーテル脂肪酸エステルを加えることによって、生分解性を損なうことなく、密封性を維持しつつ、良好な開封性を実現することができ、さらには、開封時の内容液の飛び散りを防止することができる。
【発明を実施するための最良の形態】
【０００９】
以下本発明を詳細に説明する。
本発明において、生分解性脂肪族ポリエステル樹脂からなるキャップであって、該キャップは破断可能薄肉部により切取領域が区画されている頂壁と、該切取領域に設けられた指かけ部を有しており、該生分解性脂肪族ポリエステル樹脂には、トリエチレングリコールモノメチルエーテル脂肪酸エステルが配合されていることを特徴とし、該トリエチレングリコールモノメチルエーテル脂肪酸エステルはトリエチレングリコールモノメチルエーテルと脂肪酸のエステルであり、該エステルを構成する脂肪酸がエナント酸、オクチル酸、イソノナン酸であることを特徴とするキャップである。生分解性脂肪族ポリエステル樹脂にトリエチレングリコールモノメチルエーテル脂肪酸エステルを添加した場合、生分解性脂肪族ポリエステルに対するトリエチレングリコールモノメチルエーテル脂肪酸エステルの配合量を、生分解性脂肪族ポリエステル１００重量部当り、２〜４０重量部に設定することでキャップに優れた開封性を付与することができる。生分解性脂肪族ポリエステルに対するトリエチレングリコールモノメチルエーテル脂肪酸エステルの配合量が上記範囲よりも大きい場合、液体であるトリエチレングリコールモノメチルエーテル脂肪酸エステルが使用中にブリードアウトする可能性が高くなる。また生分解性脂肪族ポリエステルに対するトリエチレングリコールモノメチルエーテル脂肪酸エステルの配合量が上記範囲よりも小さい場合、トリエチレングリコールモノメチルエーテル脂肪酸エステルの可塑剤としての効果が薄まり、開封性の向上に寄与しない。好適には生分解性脂肪族ポリエステルに対するトリエチレングリコールモノメチルエーテル脂肪酸エステルの配合量を、生分解性脂肪族ポリエステル１００重量部当り、１０〜２５重量部に設定することで、密封性と開封性、さらには開封時の内容液の飛び散りを改善したキャップを得ることができる。
【００１０】
本発明の組成物に用いられる生分解性脂肪族ポリエステル樹脂は、以下に例示される脂肪族多価アルコール、および脂肪族多塩基酸（またはその誘導体）の、各々、１種以上を縮合したものを任意に用いることができる。なお、本発明において、“生分解性脂肪族ポリエステル樹脂”とは、環状脂肪族の化合物から合成されるものも含む。
【００１１】
本発明に用いられる生分解性脂肪族ポリエステル樹脂の原料の一つである脂肪族多価アルコールとしては、例えば、エチレングリコール、１,４−ブタンジオール、１,６−ヘキサンジオール、１,８−オクチレングリコール、１,１０−デカメチレングリコール、１,４−シクロヘキサンジメタノールなどが挙げられる。中でも、エチレングリコール、１,４−ブタンジオール、１,４−シクロヘキサンジメタノールが、得られる生分解性脂肪族ポリエステル樹脂の物性を考慮すると好ましい。
【００１２】
本発明に用いられる生分解性脂肪族ポリエステル樹脂の原料の一つである脂肪族多塩基酸（またはその誘導体）としては、例えば、コハク酸、無水コハク酸、アジピン酸、セバシン酸、ドデカンジカルボン酸、１,４−シクロヘキサンジカルボン酸などが挙げられる。中でも、コハク酸、アジピン酸が、得られる生分解性脂肪族ポリエステル樹脂の物性を考慮すると好ましい。また、共重合成分としてテレフタル酸等の芳香族多塩基酸を併用しても良い。
【００１３】
本発明に好適な生分解性脂肪族ポリエステル樹脂としては、１,４−ブタンジオールとコハク酸との脱水縮合物であるポリブチレンサクシネート、１,４−ブタンジオールとコハク酸、及びアジピン酸との脱水縮合物であるポリブチレンサクシネートアジペート等が例示される。なおこれらの生分解性脂肪族ポリエステル樹脂は、乳酸、多価イソシアネート、酸無水物等の鎖延長剤を用いて高分子量化したものを用いることが好ましい。また、１,４−ブタンジオールとアジピン酸、及びテレフタル酸を脱水縮合させたポリブチレンアジペートテレフタレートと、前記ポリブチレンサクシネート、ポリブチレンサクシネートアジペートとの混合物が例示される。また上記で例示される生分解性脂肪族ポリエステル樹脂、またはそれらの混合物に、ポリ乳酸や澱粉等の他の生分解性樹脂を混合して用いることもできる。前記混合物の混合方法としては、ペレット同士のドライブレンド、押出機等を用いた溶融混練等の公知の混合手段を用いることができる。
【００１４】
本発明に好適な化合物として例示されるトリエチレングリコールモノメチルエーテル脂肪酸エステルを構成する脂肪酸としては、エナント酸、オクチル酸、イソノナン酸等が使用される。生分解性脂肪族ポリエステル樹脂またはその混合物とトリエチレングリコールモノメチルエーテル脂肪酸エステルの混合方法としては、樹脂ペレット及び可塑剤の直接ブレンド、押出機等を用いた溶融混練等の公知の混合手段を用いることができる。
【００１５】
また本発明のキャップにおいては、樹脂の成形時の離型性を向上させる目的で、生分解性脂肪族ポリエステル１００重量部当り、０．０１〜５重量部の滑剤を配合することが望ましい。コールドランナーを用いた射出成形により成形する場合には、成形品を形成する金型部分の離型性のみならず、スプルーからの離型性をも考慮する必要がある。このため本発明のキャップにおいては、前記、特定量の滑剤を配合することで、成形時の離型性を改善でき、成形性を向上させることができる。
【００１６】
また滑剤を含有する利点として、成形時の樹脂のスクリューへの食い込み性を向上させることができる。成形機中に樹脂が投入される際、特定量の滑剤を含むと、スクリュー中を樹脂がスムーズに流れる。しかし上記特定範囲以上の滑剤を投入すると、逆に食い込み性が悪くなり、成形不良の原因となる。
【００１７】
滑剤としては、内部滑性を付与するための所謂内部滑剤も、外部滑性を付与するための外部滑剤も共に用いることができ、これらは組合せで用いることも可能である。本発明で使用する滑剤は、一般に樹脂の成形に使用されるもの全てを適用することが可能であるが、特に本発明の樹脂組成物を食品包装の用途に用いる場合には、食品添加物として使用が認められているものを用いることが望ましい。
具体的には、特開平８−２７３６３で提案されているステアリン酸などの脂肪酸や、エルカ酸アミド、メチレンビス・ステアリン酸アミド、エチレンビス・ステアリン酸アミド、エチレンビスパルミチン酸アミド、エチレンビス・オレイン酸アミド等の脂肪酸アミド、または上記脂肪酸と脂肪酸アミドとの混合物を用いることができる。
【００１８】
また、上記滑剤に加えて、キャップの成形品の表面に凹凸を形成して、表面粗さを増加させることにより離型性を向上し、また樹脂食い込み性を調整して成形性を向上すべく、生分解性脂肪族ポリエステル１００重量部当り、アンチブロッキング剤を１乃至１０重量部の範囲で配合することが好ましい。アンチブロッキング剤としては、従来公知のアンチブロッキング剤を使用することができ、好適にはタルク粒子を用いることができる。
【００１９】
上記滑剤及びアンチブロッキング剤の添加は、これらを比較的高濃度で含有するマスターバッチを調製し、このマスターバッチを配合する内部添加でも良いし、ペレット粒子にアンチブロッキング剤を直接添加する外部添加でも良い。
【００２０】
さらに本発明においては加水分解を抑制する目的で、生分解性脂肪族ポリエステル１００重量部当り、０．１〜１０重量部の加水分解抑制剤を配合することが好ましい。キャップは水を含む食品調味料溶液の包装用として多用されるため、耐加水分解性が求められる。本発明においては上記特定量の加水分解抑制剤を配合することで、生分解性脂肪族ポリエステル樹脂が本来有している生分解性を損なうことなく、耐加水分解性を向上させることができる。かかる加水分解抑制剤としては、加水分解を抑制することができれば、特にその種類は限定されない。
【００２１】
前記加水分解抑制剤としては、たとえば、特許第３５１４７３６号や特開２００３−１６５９１７で提案されているカルボジイミド化合物、表面処理無機フィラー、相乗珪酸塩、疎水性ワックス、疎水性可塑剤およびオレフィン系樹脂からなる群のうち少なくとも一種類が選ばれる。
【実施例】
【００２２】
以下に実施例及び比較例を挙げ、本発明をより具体的に説明する。
【００２３】
射出成形機で、図１に示すようなキャップを成形した。その後、プルオープン強度を測定するとともに、破断可能薄肉部のピンホールに起因する液漏れの有無を検査した。さらに開封時の内容液の飛び散りを実際にプルオープンすることによって確認した。なお、本実施例に可塑剤として用いたトリエチレングリコールモノメチルエーテル脂肪酸エステルは、荒川化学工業株式会社製の「ラクトサイザーＧＰ−４００１」である。
【００２４】
（キャップ）
図１、及び図２に示すように、プルオープンキャップＡは破断可能薄肉部１により切取領域２が区画されている頂壁３と、切取領域２から上方に伸びる支柱５と、支柱５に接続されたプルリング４を有している。該キャップＡは、図示しない容器の口筒部外周に設けられた環状突条に係合する係合突起８を外筒壁７の内面に有しており、該口筒部に打栓により密封装着される。なお、前記プルリング４に代えて、切取領域を押圧により破断することができるよう、押圧突起を設けるなど、公知の指かけ部を採用することができる。また該切取領域はすべて切り取れるようにしても良いし、一部の未破断部分を残して切り取れるようにしても良い。また、破断可能薄肉部の破断により形成される注出穴は、適宜公知の形状を採用できるが、図３に示すように、開封初期の開封抵抗を低減するために、支柱接続部分の切取領域２ａを幅狭にすることもできる。また該キャップの容器への装着は、上記の手段に限定されず、螺条による装着等公知の手段を採用することができる。
【００２５】
（プルオープン強度の測定）
引っ張り試験機を用いて、以下の手順によりプルオープン強度を測定した。成形後２４時間以上経過した測定サンプルを治具で固定した後、頂壁面に対し９０度上方の方向に、３００mm／minの速度でプルリングを引っ張り、破断可能薄肉部の破断過程における初期ピーク値（最大値）を記録した。開封性についてはプルオープン強度が６０Ｎ未満のものを良、６０Ｎ以上８０Ｎ未満のものを可、８０Ｎ以上のものを不可とした。
【００２６】
（内容液の飛び散りの確認）
開封時の内容液の飛び散りを確認した。内容液が入った容器にキャップを装着し、容器を１０回上下に振った後、プルリングを引っ張って破断可能薄肉部を裂き切り、切取領域を除去した。この時、液の飛び散りの無いもの、或いはほとんど液の飛び散りの無いものを良、わずかに液が飛び散るものを可、液が飛び散るものを不可とした。
【００２７】
（漏れ試験）
デシケータを用い、減圧下において、破断可能薄肉部のピンホールに起因する液漏れの有無を確認した。
試験手順は以下の通りである。
メチレンブルー溶液を溶解した５０％のエタノール水溶液をガラス容器に充填した後、キャップを該容器に装着する。該キャップは、ガラス容器の口筒部外周に設けられた環状突条に係合する係合突起を外筒壁内面に有しており、該キャップは打栓により容器口筒部に液密に装着される。キャップを装着した容器を２００hPaの内圧に設定したデシケータ内で、２０分間横倒し保管した後、液漏れの有無を確認する。液漏れの生じないキャップを良、液漏れが生じたキャップを不可とした。
【００２８】
（実施例１）
ポリブチレンサクシネートアジペート１００重量部、トリエチレングリコールモノメチルエーテル脂肪酸エステル２５重量部、エルカ酸アミド０．５重量部からなる樹脂を用い、破断可能薄肉部の肉厚が０．２５ｍｍのキャップを射出成型した。デシケータ内で漏れ試験を実施したが、破断可能薄肉部からの液漏れは認められなかった。プルオープン強度を測定すると、２０Ｎであり、開封性は良であった。開封時の内容液の飛び散りについてはほとんど液は飛び散らず、良であった。
【００２９】
（実施例２）
ポリブチレンサクシネートアジペート１００重量部、トリエチレングリコールモノメチルエーテル脂肪酸エステル１８重量部、エルカ酸アミド０．５重量部からなる樹脂を用い、破断可能薄肉部の肉厚が０．２５ｍｍのキャップを射出成型した。デシケータ内で漏れ試験を実施したが、破断可能薄肉部からの液漏れは認められなかった。プルオープン強度を測定すると、２５Ｎであり、開封性は良であった。開封時の内容液の飛び散りについては、ほとんど液は飛び散らず、良であった。
【００３０】
（実施例３）
ポリブチレンサクシネートアジペート１００重量部、トリエチレングリコールモノメチルエーテル脂肪酸エステル１１重量部、エルカ酸アミド０．５重量部からなる樹脂を用い、破断可能薄肉部の肉厚が０．２５ｍｍのキャップを射出成型した。デシケータ内で漏れ試験を実施したが、破断可能薄肉部からの液漏れは認められなかった。プルオープン強度を測定すると、４８Ｎであり、開封性は良であった。開封時の内容液の飛び散りについては、ほとんど液は飛び散らず、良であった。
【００３１】
（実施例４）
ポリブチレンサクシネートアジペート１００重量部、トリエチレングリコールモノメチルエーテル脂肪酸エステル５重量部、エルカ酸アミド０．５重量部からなる樹脂を用い、破断可能薄肉部の肉厚が０．２５ｍｍのキャップを射出成型した。デシケータ内で漏れ試験を実施したが、破断可能薄肉部からの液漏れは認められなかった。プルオープン強度を測定すると、６５Ｎであり、開封性は可であった。開封時の内容液の飛び散りについては、液の飛び散りはわずかで可であった。
【００３２】
（実施例５）
ポリブチレンサクシネートアジペート１００重量部、トリエチレングリコールモノメチルエーテル脂肪酸エステル３０重量部、エルカ酸アミド０．５重量部からなる樹脂を用い、破断可能薄肉部の肉厚が０．３０ｍｍのキャップを射出成型した。デシケータ内で漏れ試験を実施したが、破断可能薄肉部からの液漏れは認められなかった。プルオープン強度を測定すると、２４Ｎであり、開封性は良であった。開封時の内容液の飛び散りについては、ほとんど液は飛び散らず、良であった。
【００３３】
（比較例１）
トリエチレングリコールモノメチルエーテル脂肪酸エステルを配合しない、ポリブチレンサクシネートアジペート１００重量部、エルカ酸アミド０．５重量部からなる樹脂を用い、破断可能薄肉部の肉厚が０．２５ｍｍのキャップを射出成型した。デシケータ内で漏れ試験を実施したが、破断可能薄肉部からの液漏れは認められなかった。プルオープン強度を測定すると、９０Ｎであり、開封性は不可であった。開封時の内容液の飛び散りについては、液の飛び散りがあり、不可であった。
【００３４】
（比較例２）
ポリブチレンサクシネートアジペート１００重量部、トリエチレングリコールモノメチルエーテル脂肪酸エステル５０重量部、エルカ酸アミド０．５重量部からなる樹脂を用い、破断可能薄肉部の肉厚が０．２５ｍｍのキャップを射出成型したが、ブリードアウトが著しく、使用に不向きな成型品であったため、実験を取りやめた。
以上の結果を表１に示す。
【００３５】
【表１】
2007070488.tif 000003
＊ポリブチレンサクシネートアジペート１００重量部あたりの配合量(重量部)を示す。
【００３６】
以上の結果からも明らかなように、生分解性脂肪族ポリエステル樹脂からなるキャップであって、該キャップは破断可能薄肉部により切取領域が区画されている頂壁と、該切取領域に設けられた指かけ部を有するキャップにおいて、生分解性脂肪族ポリエステルに対するトリエチレングリコールモノメチルエーテル脂肪酸エステルの配合量が、生分解性脂肪族ポリエステル１００重量部当り、２〜４０重量部、好ましくは生分解性脂肪族ポリエステル１００重量部当り、１０〜２５重量部である樹脂組成物を用いることで密封性を維持しつつ、良好な開封性を実現することができ、さらに開封時の内容物の飛び散りを防止することができる。
生分解性脂肪族ポリエステル１００重量部当り、滑剤として０．０１〜５重量部の脂肪酸、または脂肪酸アミド、または脂肪酸と脂肪酸アミドとの混合物を配合することで、離型性を向上させることができる。また生分解性脂肪族ポリエステル１００重量部当り、１〜１０重量部のアンチブロッキング剤を併用することで、成形性をより向上させることができる。また生分解性脂肪族ポリエステル１００重量部当り、０．１〜１０重量部の加水分解抑制剤を配合することで、耐加水分解性を向上させることができる。
【図面の簡単な説明】
【００３７】
【図１】本発明の実施例に用いたプルオープンキャップの一部断面側面図である。
【図２】本発明の図１に示すキャップの底面図である。
【図３】本発明に好適な形状の切取領域を有するプルオープンキャップの参考図（底面図）である。
【符号の説明】
【００３８】
Ａ  プルオープンキャップ
１、１a  破断可能薄肉部
２、２a  切取領域
３  頂壁
４  指かけ部（プルリング）
５  支柱
６、６a  支柱接続部
７  外筒壁
８  係合突起
【図１】
2007070488.tif 000006
【図２】
2007070488.tif 000007
【図３】
2007070488.tif 000008